КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является улучшение формовочных свойств керамической массы для производства кирпича.
Технический результат достигается тем, что керамическая масса для производства кирпича, содержащая глину тугоплавкую, кварциты, дополнительно содержит жидкое калиевое стекло и спонголит при следующем соотношении компонентов, мас.%: глина тугоплавкая 76,8-82,7; кварциты 15,0-20,0; жидкое калиевое стекло 0,2-0,3; спонголит 2,0-3,0.
В таблице приведены составы керамической массы для производства кирпича.
Таблица
Компоненты
Состав, мас.%:
1
2
3
Глина тугоплавкая
76,8
79,75
82,7
Кварциты
20,0
17,5
15,0
Жидкое калиевое стекло
0,2
0,25
0,3
Спонголит
3,0
2,5
2,0
В составе керамической массы могут быть использованы качественные глины тугоплавкие любых месторождений.
2
Компоненты дозируют в требуемых количествах. Кварциты и спонголит по отдельности размалывают (удельная поверхность 3000-3500 см/г), смешивают, добавляют измельченную глину тугоплавкую и жидкое калиевое стекло. Массу увлажняют до 18-23%. Кирпич формуют пластическим способом, сушат его до влажности не более 6% и обжигают при температуре 1250-1300°С. Возможно нанесение тугоплавких глазурей на поверхность кирпича (ложок и тычок) до его обжига.
Керамическая масса хорошо формуется пластическим способом.
Источники информации
1. SU 1542932, С04В 33/00, 1990.